Brevet FR2745590A1 — publié le 19970905

REVETEMENT DE BARRIERE THERMIQUE A SOUS-COUCHE AMELIOREE ET PIECES REVETUES PAR UNE TELLE BARRIERE THERMIQUE L'invention concerne un revêtement de barrière thermique et sa souscouche pour des pièces métalliques en superalliage. Elle s'applique notamment aux pièces chaudes des turbomachines. Les constructeurs de moteurs à turbine, tant terrestres qu'aéronautiques, sont confrontés depuis plus de trente ans à10 des impératifs d'augmentation du rendement des turbomachines, de diminution de leur consommation spécifique en carburant ainsi que des émissions polluantes de types COx, SOx, NOx et imbrûlés. Une des façons de répondre à ces impératifs consiste à se rapprocher de la stoechiométrie de combustion15 du carburant et donc à augmenter la température des gaz sortant de la chambre de combustion et attaquant les premiers étages de turbine. Cette tendance dans l'évolution des turbomachines a été une constante au cours des trente dernières années.20 Corrélativement, il s'est avéré nécessaire de rendre les matériaux de la turbine compatibles avec cette élévation de température des gaz de combustion. Une des solutions retenues consiste à améliorer les techniques de refroidissement des25 aubes de turbine. Cette évolution repose sur celle des techniques de calcul aérothermique et de la fonderie de précision. Elle implique une forte augmentation de la technicité et du coût de réalisation des pièces. Une autre solution consiste à faire évoluer le caractère réfractaire30 des matériaux utilisés de façon à augmenter la température limite d'usage et la durée de vie en fluage et en fatigue. Cette solution a été largement mise en oeuvre lors de l'apparition des superalliages à base de nickel et/ou de cobalt. Elle a connu une évolution technique considérable par35 le passage des superalliages équiaxes aux superalliages monocristallins (gain de 80 à 100 C en fluage). Cette voie ne peut aujourd'hui être exploitée qu'à des coûts de développement importants (superalliages dits de troisième génération, devant permettre un gain supplémentaire en fluage de 20 C environ). Au-delà un nouveau changement de famille de matériau s'impose, changement dont la viabilité industrielle n'est pas prouvée à ce jour. Une alternative à ce changement de famille de matériaux consiste à déposer sur les pièces chaudes en superalliages un revêtement isolant thermique appelé " barrière thermique ". Ce revêtement isolant en céramique permet sur une pièce refroidie de créer en régime permanent de fonctionnement un10 gradient thermique au travers de la céramique dont l'amplitude totale peut dépasser 200 C. La température de fonctionnement du métal sous-jacent se trouve diminuée d'autant avec une incidence considérable sur le volume d'air de refroidissement nécessaire, la durée de vie de la pièce et15 la consommation spécifique du moteur. Toutefois, un tel revêtement céramique ne peut, en règle générale, pas être déposé directement sur le superalliage, et nécessite l'interposition d'une sous-couche métallique dotée de fonctionnalités multiples. Cette sous-couche joue un rôle20 d'adaptation mécanique entre le substrat en superalliage et le revêtement céramique. La sous-couche est également utile pour assurer l'adhérence entre le substrat et le revêtement céramique:25 - l'adhérence entre la sous- couche et le substrat se fait par interdiffusion, et - l'adhérence entre la sous-touche et la céramique se fait par ancrage mécanique et/ou par la propension de la sous- couche à développer à haute température à l'interface30 céramique/souscouche, une couche d'oxyde d'aluminium mince. Enfin, elle assure la protection du superalliage constituant la pièce contre les dégradations de type oxydation haute température et corrosion à chaud auxquelles cette dernière35 est soumise dans l'environnement des gaz chauds en provenance de la chambre de combustion. La façon dont cette sous-couche remplit ces différentes fonctions a une très grande incidence sur l'efficacité pratique de la barrière thermique, puisque la sous-couche déterminera dans une large mesure, la durée de vie du revêtement céramique au-delà de laquelle un décollement total ou partiel de la barrière thermique interviendra, mettant un 5 terme aux gains en performance souhaités. Les revêtements de barrière thermique sont composés de mélange d'oxydes, le plus souvent à base de zircone. Cet oxyde constitue en effet un compromis des plus intéressants entre un matériau possédant une conductivité thermique faible10 et un coefficient de dilatation relativement élevé, proche de celui des alliages à base de nickel et/ou de cobalt sur lesquels on souhaite le déposer. Une des compositions de céramique donnant le plus de satisfaction est la zircone partiellement stabilisée par l'oxyde d'yttrium: ZrO2 + 6 à15 8 % massique d'Y203. Pour stabiliser la zircone, il est également possible d'utiliser un autre oxyde d'addition choisi parmi les oxydes de cérium, de calcium, de magnésium, de lanthane, d'ytterbium et de scandium notamment. Le revêtement de céramique peut être déposé sur la pièce à revêtir en utilisant des procédés divers appartenant pour la plupart d'entre eux à deux familles distinctes: les revêtements projetés et les revêtements déposés par voie physique en phase vapeur.25 Pour les revêtements projetés, le dépôt d'oxyde à base de zircone est effectué par des techniques apparentées à la projection plasma. Le revêtement est constitué d'un empilement de gouttelettes de céramique fondues puis trempées30 par choc, aplaties et empilées de façon à former un dépôt imparfaitement densifié d'une épaisseur comprise entre 50 Mm et 1 mm. Une des caractéristiques de ce type de revêtement est une rugosité intrinsèquement élevée (Ra compris typiquement entre 5 et 35 Mm). La microstructure de ce type35 de revêtement le rend peu apte à résister aux efforts d'arrachement présents lors de cyclages thermiques en service, à cause du différentiel de coefficient de dilatation entre le superalliage et l'oxyde. Son mode de dégradation en service est donc caractérisé par la propagation lente d'une 4 2745590 fissure dans la céramique parallèlement à l'interface céramique/métal. Il s'agit d'une rupture cohésive. Le point mécaniquement faible du revêtement comprenant la céramique et la sous-couche n'est alors pas l'interface céramique/sous- 5 couche à proprement parler, mais plutôt la céramique elle- même. En conséquence, les sous-couches bien adaptées à ce type de dépôt céramique sont de préférence très plastiques à haute température, ceci afin de compenser par leur propre déformation celles imposées à la céramique par son10 différentiel de dilatation avec le substrat en superalliage. Dans le cas des revêtements déposés par voie physique en phase vapeur, le problème est sensiblement différent. Un tel dépôt peut être réalisé à l'aide de dispositifs tels que15 l'évaporation sous bombardement électronique. Sa caractéristique principale est que le revêtement est constitué d'un assemblage de colonnettes très fines (entre 0,2 et 10,m de diamètre typiquement) orientées sensiblement perpendiculairement à la surface à revêtir. L'épaisseur d'un tel revêtement peut être comprise entre 20 et 600 Mm. Un tel assemblage présente la propriété intéressante de reproduire sans l'altérer l'état de surface du substrat recouvert. En particulier, dans le cas d'aubes de turbines, des rugosités finales largement inférieures au micromètre peuvent être25 obtenues, ce qui est très avantageux pour les propriétés aérodynamiques de l'aube. Une autre conséquence de la structure dite " colonnaire " des dépôts de céramique par voie physique en phase vapeur, est que l'espace situé entre les colonnettes permet au revêtement d'accommoder de manière30 très efficace les contraintes de compression qu'il subit en service à cause du différentiel de dilatation avec le substrat en superalliage. Dans ce cas, des durées de vie élevées en fatigue thermique à haute température peuvent être atteintes et la rupture du revêtement n'a plus lieu dans la céramique elle-même, mais de manière adhésive, par rupture de l'interface sous-couche/céramique. Par conséquent, la principale caractéristique d'une sous-couche adaptée à ce type de revêtement céramique déposé par voie physique en phase vapeur, avec pour objectif une durée de vie en fatigue thermique accrue, est le renforcement de cette interface et donc de l'adhésion entre la céramique et la sous-couche. Plusieurs types de sous-couches sont utilisés à ce jour pour les revêtements de barrière thermique. Les brevets US 4.321.311 et US 4 401 697 décrivent des sous-couches en alliages alumino-formeurs de type MCrAlY (M=Ni et/ou Co et/ou Fe) Ces sous-couches présentent l'inconvénient d'être10 déposées, tout comme la céramique, soit par des procédés de projection thermique, soit par des procédés de dépôt physique en phase vapeur. Ces deux types de procédés sont directionnels, et rendent donc très difficile le recouvrement homogène de pièces de turbine comme des doublets d'aubes de15 redresseur. Un autre inconvénient est le coût élevé de ces procédés de dépôt. Enfin, les revêtements de barrière thermique obtenus grâce à ces procédés ne présentent pas toujours des durées de vie suffisantes. La diffusion à haute température d'éléments du superalliage métallique vers les20 sous-couches en MCrAlY tend en effet à limiter dans le temps leurs qualités de revêtements protecteurs contre l'oxydation et la corrosion à chaud. Par ailleurs le brevet Américain US 5 238 752 enseigne qu'il est possible d'utiliser des revêtements protecteurs de type aluminiures simples NiAl et aluminiures modifiés par le platine pour servir de sous- couches de barrières thermiques, en particulier dans le cas o la couche céramique est composée de colonnettes et préférentiellement élaborée par30 dépôt physique en phase vapeur. Aucune de ces sous- couches n'est entièrement satisfaisante. En effet, les aluminiures simples de type NiAl ou CoAl montrent une résistance à l'oxydation insuffisante aux températures très élevées; ils ne sont donc pas efficaces comme sous-couche de barrière35 thermique pour les pièces soumises pendant de longues durées à des températures extrêmes. Les aluminiures modifiés par le platine se sont avérés plus intéressants; ils conduisent en général à des durées de vie bien supérieures en fatigue thermique du revêtement. Ils présentent toutefois également certains inconvénients. Selon le type de superalliage substrat utilisé, et les conditions d'aluminisation après dépôt de platine, on risque d'obtenir une sous-couche d'une grande dureté dans sa partie externe. De plus le platine est 5 un métal à la fois très onéreux et très dense, ce qui rend la réalisation de ce type de sous-couche très coûteuse. En outre dans le cas des sous-couches en aluminiure simple, comme dans celui des sous-couches en aluminiure modifié par le platine, il a été relevé que l'adhérence de la couche d'alumine formée10 par oxydation à l'interface sous-couche/céramique était parfois insuffisante, conduisant à des durées de vie trop courtes pour le revêtement de barrière thermique. Les auteurs ont ainsi noté que ce défaut d'adhérence était dépendant de façon reproductible de la composition chimique des15 superalliages substrat. Le but de l'invention est de réaliser un revêtement de barrière thermique comportant un revêtement céramique à structure colonnaire et une-sous- couche très adhérente à la céramique et au superalliage à revêtir, la sous-couche étant20 élaborée de façon à assurer une adhésion accrue de la couche d'alumine interfaciale en toutes circonstances, à résister aux phénomènes d'interdiffusion à haute température avec le superalliage et à présenter une excellente résistance aux sollicitations de type corrosion à chaud de manière à25 conférer au revêtement une durée de vie accrue et une meilleure fiabilité dans le temps. Pour cela, l'invention consiste à réaliser une sous-couche de barrière thermique en aluminiure et à introduire dans la sous-couche au moins un métal de la mine du platine auquel30 est associé au moins un métal promoteur de la formation de la variété allotropique a de l'alumine. Le métal de la mine du platine permet de maintenir une couche d'oxyde de bonne qualité pendant un temps plus long qu'un aluminiure simple.35 L'utilisation du métal promoteur de la variété allotropique a de l'alumine permet d'augmenter l'adhérence de la couche d'oxyde formée entre la sous-couche et la céramique. Selon l'invention, le revêtement de barrière thermique pour 5 substrat en superalliage comportant un revêtement céramique et une sous-couche interposée entre le substrat et la céramique est caractérisé en ce que la sous-couche est composée d'un aluminiure de nickel et/ou de cobalt contenant au moins un métal de la mine du platine, et au moins un métal10 promoteur de la formation d'une couche d'oxyde constitué de la variété allotropique a de l'alumine. Le métal de la mine du platine est choisi préférentiellement dans le groupe constitué du platine lui-même, du palladium, du ruthénium et des combinaisons de ces métaux.15 Le métal promoteur de la formation de la variété allotropique a de l'alumine est choisi préférentiellement dans le groupe constitué du chrome, du fer, du manganèse, et des combinaisons de ces métaux. - Dans le cas de l'utilisation du palladium, la quantité de20 palladium introduite dans la sous-couche est en proportion comprise entre 3 % et 40 % en moles. La quantité de métal promoteur de la formation de la variété allotropique a de l'alumine introduite dans la sous-couche est en proportion comprise entre 0,1 % et 10 % en masse.25 L'épaisseur de la sous-couche peut être comprise entre 10 Mm et 500gm, préférentiellement entre 50 et 100 gm. La céramique est de structure colonnaire et à base de zircone avantageusement stabilisée par de l'oxyde d'yttrium et d'épaisseur comprise entre 20 Nm et 600 pIm,30 préférentiellement entre 50 et 250 gm. L'invention concerne également une pièce en superalliage comportant un tel revêtement de barrière thermique. D'autres particularités et avantages de l'invention apparaîtront clairement dans la suite de la description,35 donnée à titre d'exemple non limitatif et faite en regard des figures annexées qui représentent: - la figure 1, un tableau dans lequel est indiquée la 8 2745590 composition de différents alliages en pourcentage massique. - la figure 2, un tableau dans lequel est reportée la prise de masse après 100 heures d'oxydation isotherme à 11000C de différents revêtements obtenus sur l'alliage AM1, et 5 l'épaisseur d'alumine correspondante selon l'invention. - les figures 3,4,5, trois tableaux dans lesquels sont reportés les nombres moyens de cycles à l'écaillage pour différents types de souscouches, chaque tableau étant relatif à des tests de cyclage oxydant effectués dans des10 conditions différentes, selon l'invention. Le revêtement de barrière thermique pour substrat en superalliage conforme à l'invention comporte un revêtement céramique et une sous-couche interposée entre la céramique et le substrat.15 L'adhérence entre la céramique et la sous-couche juste après la réalisation du dépôt de céramique est limitée. Par contre, dès que le revêtement se trouve porté à haute température en atmosphère oxydante, il se forme à l'interface20 céramique/sous-couche une couche d'oxyde protectrice très adhérente également sur la céramique. Cette couche d'oxyde renforce considérablement l'adhésion entre la céramique et la sous-couche. On considère que pour les revêtements de barrière thermique déposés par dépôt physique en phase25 vapeur, avec une interface céramique/sous-couche par conséquent peu rugueuse, c'est la pérennité dans le temps et l'adhérence de cette couche d'oxyde qui va pour l'essentiel déterminer la durée de vie du revêtement face à des sollicitations de type fatigue thermique. Une bonne sous-30 couche pour revêtement de barrière thermique à structure colonnaire doit donc posséder les qualités suivantes: - Former par oxydation à température élevée une couche d'oxyde protectrice: stable, à croissance très lente, exempte de contraintes de croissance, adhérente au métal, adhérente au revêtement céramique, - Etre de préférence monophasée, - Résister convenablement aux phénomènes d'interdiffusion à haute température avec le substrat, - Avoir une excellente résistance aux sollicitations de type corrosion à chaud en présence de sels fondus de type sulfate et/ou vanadate, - Pouvoir revêtir de façon homogène des pièces de forme complexe (procédé(s) de dépôt(s) peu ou pas directifs), - Etre économiquement attractif. Dans le cas de la présente invention, il est proposé d'utiliser comme sous-couche un revêtement d'aluminiure de nickel et/ou de cobalt modifié par un métal de la mine du platine tel que notamment le palladium. Le palladium est un métal noble possédant une très forte affinité chimique avec15 l'aluminiure de nickel B-NiAl. Il est possible d'incorporer dans un revêtement d'aluminiure de nickel de type B-NiAl jusqu'à 35% ou 40% en moles de palladium sans en changer la structure cristallographique% Le palladium en solution solide dans l'aluminiure de nickel joue plusieurs rôles.20 Le palladium comme les autres métaux de la mine du platine augmente significativement l'activité thermodynamique de l'aluminium et permet donc à l'alliage de rester alumino- formeur même quand une partie importante de la réserve25 d'aluminium du revêtement est épuisée. La conséquence pratique est que dans des conditions identiques d'usage, une sous-couche en aluminiure modifié par un métal de la mine du platine maintiendra une couche d'oxyde de bonne qualité pendant un temps plus long que ne le ferait une sous-couche30 en aluminiure simple. Le palladium, comme les autres métaux de la mine du platine, augmente de manière importante le coefficient de diffusion de l'aluminium dans l'aluminiure de nickel; ainsi l'aluminium35 peut diffuser plus facilement vers la surface externe de la sous-couche pour compenser l'appauvrissement progressif de cette dernière lors de la formation d'une couche interfaciale 2745590 d'alumine. Ce phénomène assure un meilleur usage de la réserve d'aluminium de la sous-couche pour former une couche interfaciale d'alumine pérenne, par rapport au cas d'une sous-couche en aluminiure exempte de palladium. 5 Le palladium, par un effet stérique dans l'aluminiure de type B-NiAl, facilite les mécanismes de montée de dislocations, permettant à la sous-couche d'accommoder les contraintes de croissance s 'exerçant sur la couche d'alumine interfaciale,10 du fait du désaccord entre les paramètres de réseau cristallin du métal constituant le superalliage et de l'alumine. La présence du palladium permet l'obtention d'une couche d'alumine interfaciale moins contrainte et donc à la fois plus compacte et plus adhérente sur le métal de la sous-15 couche que dans le cas de l'oxydation d'un aluminiure en l'absence de palladium. Enfin, le palladium en respectant la nature cristallographique de l'aluminiure de type B-NiAl, conduit à20 des sous- couches possédant le même type de ductilité que l'aluminiure simple, contrairement au cas des aluminiures modifiés par le platine. Cette propriété peut être constatée par la mesure des duretés Vickers des différentes sous- couches dans leur partie externe, mais aussi sur coupe25 métallographique par l'absence de fissures dans la partie externe de la sous-couche, ainsi qu'il sera décrit dans les exemples illustrant la description détaillée de l'invention. Il existe de nombreuses façons de réaliser une sous-couche de barrière thermique en aluminiure modifié par le palladium. Il30 est possible d'utiliser les enseignements de la demande de brevet français FR 2.638.174. Il est également possible de procéder comme dans les exemples décrits ci-après. Parmi les métaux de la mine du platine, l'utilisation du palladium dans une sous-couche en aluminiure modifié présente35 en outre un attrait économique certain par rapport à l'utilisation du platine. Cependant le platine et le palladium ne sont pas les seuls éléments à promouvoir la formation de couches d'alumine de bonne qualité lorsqu'ils il 2745590 sont alliés à l'intermétallique NiAl de structure B. En particulier, le ruthénium possède également cet ensemble intéressant de propriétés. De même, la sous-couche peut comporter plusieurs métaux de la mine du platine, tel que par 5 exemple, un alliage de palladium et/ou de platine et/ou de ruthénium. Un autre aspect important de l'invention réside dans l'utilisation d'au moins un métal promoteur de la formation de la variété allotropique a de l'alumine tel que par exemple10 le chrome, conjugué avec le métal de la mine du platine, dans la sous-couche de barrière thermique. Le chrome joue en effet un rôle primordial dans les mécanismes de formation de la couche d'alumine interfaciale, en particulier lors des premières heures d'exposition à haute température.15 L'adjonction de chrome en petites quantités (comprise entre 0,1 et 10 % en masse par exemple) dans la sous-couche de barrière thermique a pour effet de promouvoir la formation quasi immédiate de la variétà allotropique a de l'alumine par croissance épitaxique sur des nodules d'oxydes de chrome20 Cr203. En l'absence de chrome, l'oxydation de la sous-couche commence par la formation d'alumine de la variété allotropique e. Cette variété e de l'alumine est fortement contrainte et peu adhérente au métal sous- jacent. Par la suite, la variété a, stable thermodynamiquement, se forme25 aussi, mais par-dessus une sous-couche d'oxyde certes discontinue mais très peu adhérente, qui limite l'adhérence globale de la couche d'oxyde. De plus, cette transformation A1203 e -> A1203 a s'accompagne d'un fort changement de volume de la maille cristallographique qui crée des30 contraintes élevées dans la couche d'oxyde, très peu favorables à son adhésion sur le métal sous-jacent. Ces deux phénomènes sont globalement très néfastes pour la durée de vie de la barrière thermique déposée sur une telle sous- couche. En présence de chrome, au contraire, l'adhérence de35 la couche d'oxyde est renforcée par le fait que la variété a de l'alumine se forme immédiatement. D'autres métaux promoteurs de la formation de la variété allotropique a de 12 2745590 l'alumine peuvent être également utilisés tel que par exemple le fer et/ou le manganèse. Les exemples 1 à 7 décrits ci-après sont des illustrations de différents modes de réalisation de sous-couches selon l'invention et montrent quel est le lien entre la composition et le mode de réalisation de la sous-couche et ses qualités intrinsèques: - Cinétique de croissance lente de la couche d'oxyde à haute température, - Dureté limitée et absence de fissuration de la sous-couche assurant que le revêtement n'est pas fragile, - Résistance d'un superalliage revêtu de cette sous-couche en oxydation cyclée, montrant la qualité d'adhérence de la couche d'alumine sur la sous-couche, - Résistance d'un superalliage revêtu de cette sous-couche en corrosion à chaud. EXEMPLE 1. Sur un substrat base nickel AM1 dont la composition est25 rappelée dans le tableau 1 représenté sur la figure 1, on a déposé par voie électrolytique 10 gm environ d'un alliage palladium-nickel à 20 % de nickel en masse. L'échantillon a ensuite subi un traitement thermique de diffusion de 2 heures à 850 C sous une pression d'air au plus égale à 10-5 Torr. Ce traitement thermique assure, outre une meilleure adhérence du dépôt électrolytique sur le substrat, une diffusion d'une partie du chrome contenu dans ledit substrat vers la surface dudit dépôt électrolytique. Un revêtement d'aluminiure de nickel de type basse activité standard a ensuite été réalisé35 sur cet échantillon par cémentation activée en caisse. A l'issue de cette opération l'échantillon présentait une surface saine et de couleur rose satinée. Une coupe 13 2745590 métallographique pratiquée perpendiculairement à la surface montre que le revêtement obtenu est épais d'environ 60 Mm, monophasé et qu'il présente une structure divisée en trois zones d'épaisseur inégale. La première zone située au sommet 5 du revêtement est épaisse d'environ 30 pm et présente un gradient négatif de concentration en palladium (La concentration en palladium décroît du sommet du revêtement vers le substrat). La composition de cette zone peut s'écrire B-(Nix, Pdlx)Al, avec 0,4 susceptible de se fissurer en service. Des revêtements identiques obtenus sur le même substrat ont été soumis à des tests d'oxydation à 1100 C et à des tests de corrosion à 850 C en présence de sulfate de sodium fondu. Ces deux types de tests sont cycles; un cycle consiste à porter l'échantillon testé de 200 C environ (ou de la température ambiante si c'est le premier cycle) à la température du test30 (1100 C pour l'oxydation ou 850 C pour la corrosion) en 5 mn environ puis de le maintenir à cette température pendant une heure et de le refroidir à 2000C environ en moins de 5 mn par convection forcée d'air. Dans le cas d'un essai de corrosion, l'échantillon est en plus contaminé par un dépôt d'environ 5035 mg/cm2 de sulfate de sodium (Na2S04) tous les 50 cycles. Dans tous les cas, à l'issue des tests prolongés jusqu'à 1000 cycles d'une heure, il a été constaté une tenue à l'oxydation 14 2745590 et à la corrosion à chaud identique à celle constatée avec un revêtement d'aluminiure de nickel modifié par un pré-dépôt de platine tel que le RT22 commercialisé par la société Chromalloy U.K.. 5 Un revêtement identique et obtenu sur un même substrat a été, cette fois-ci, soumis à une oxydation isotherme à 11000C pendant 100 heures. Cet essai vise, par exemple, à préparer un substrat pour recevoir le dépôt d'une barrière thermique,10 ledit substrat étant pré-revêtu d'une sous-couche résistant à l'oxydation et à la corrosion à chaud. A l'issue de ce test, il a été constaté une prise de masse de 0,3 mg/cm2, correspondant à une épaisseur d'alumine d'environ 1,7 Mm. Un examen micrographique de la couche d'alumine obtenue montre15 qu'elle est dense, continue et adhérente. A titre de comparaison, l'épaisseur d'alumine obtenue sur un aluminiure de nickel simple peut atteindre 5 Mm après 100 heures d'oxydation isotherme dans des conditions identiques. De plus, la structure d'une telle couche à vitesse de croissance20 rapide est très perturbée et présente des risques de desquamation, préjudiciables à une bonne adhérence d'une barrière thermique. Les prises de masse et les épaisseurs d'alumine obtenues dansles mêmes conditions après 100 heures d'oxydation isotherme à25 1100"C de différents revêtements réalisés sur un substrat base nickel AM1 sont reportées dans le tableau 2 représenté sur la figure 2. Le tableau 2 montre que la sous-couche B-(Ni, Pd) Al conforme à l'invention est celle qui pour un temps et des conditions d'oxydation données présente la couche d'oxyde la plus fine, c'est à dire à croissance la plus lente. Ceci illustre une des qualités fondamentales de ce revêtement comme sous-couche de barrière thermique: celle permettant la formation d'une couche interfaciale d'oxyde à croissance plus lente conférant35 une durée de vie accrue en fatigue thermique à la barrière thermique. 2745590 EXEMPLE 2. On a opéré comme dans l'exemple 1, en remplaçant l'aluminisation basse activité en caisse par une 5 aluminisation basse activité en phase vapeur (connue sous le nom de "APVS"). Pour cela, le substrat AM1 a été recouvert par un prédépôt de palladium-nickel de 10.m environ, puis a été recuit sous une pression d'air inférieure à 10-5 Torr pendant 2 heures à 850 C et introduit dans une boîte semi- étanche contenant un cément donneur d'aluminium constitué de grenaille grossière d'un alliage de chrome et d'aluminium activé par 1 % en poids de bifluorure d'ammonium (NH4F, HF). L'ensemble est ensuite porté à 1050 C pendant 15 heures sous argon. A l'issue de cette opération l'échantillon présentait15 une surface saine et de couleur rose brillante. Une coupe métallographique pratiquée perpendiculairement à la surface montre que le revêtement obtenu est épais d'environ 60 gm, monophasé et qu'il présente une structure divisée en trois zones d'épaisseur inégale. Les épaisseurs et les compositions20 de chacune des trois zones sont identiques à celles des zones obtenues dans l'exemple 1. Des tests d'oxydation à haute température, de corrosion à chaud et d'oxydation isotherme à 1100 C ont donné des25 résultats comparables à ceux relevés dans l'exemple 1. Cependant, il est à noter que la rugosité d'un tel revêtement est exceptionnellement faible (Ra est de l'ordre de 1 Dm), ce qui, augmenté de ses propriétés intéressantes vis à vis de la corrosion à chaud, le rend particulièrement apte à devenir30 une sous-couche de barrière thermique très performante pour des revêtements microcolonnaires réalisés par dépôt physique en phase vapeur. EXEMPLE 3. On a opéré comme dans l'exemple 1, en remplaçant l'aluminisation basse activité en caisse par une aluminisation haute activité déposée par peinture. Pour cela, 16 2745590 le substrat AM1 a été recouvert par un prédépôt de palladium- nickel de 10 Mm environ, puis a été recuit sous une pression d'air inférieure à 10o-5 Torr pendant 2 heures à 850 C et revêtu par une peinture aluminisante de type Sermaloy J 5 vendue par la Société Sermatech Inc.. La couche de peinture déposée avait une épaisseur d'environ 100 Mm. Après une opération de séchage d'une demi-heure à 80 C sous air et une opération de pré-diffusion d'une demi-heure sous air à 350 C, ainsi qu'il est spécifié dans les normes d'application10 données par le fabricant du produit, l'ensemble est ensuite porté à 1020 C pendant 4 heures sous argon. A l'issue de cette opération l'échantillon présentait une surface saine et de couleur noire. Après une opération de micro-sablage destiné à éliminer le laitier inhérent à ce type15 d'aluminisation, l'échantillon présentait une couleur rose sombre caractéristique d'un revêtement modifié par un prédépôt de palladium. Une coupe métallographique pratiquée perpendiculairement à la surface montre que le revêtement obtenu est épais d'environ 60 Mm, monophasé et qu'il présente20 une structure divisée en trois zones d'épaisseur inégale. La première zone située au sommet du revêtement est épaisse d'environ 30 gm et présente un gradient négatif de concentration en palladium (du sommet du revêtement vers le substrat). La composition de cette zone peut s'écrire B-(Nix,25 Pdlx)Al, avec 0,4 chaud et d'oxydation isotherme à 1100 C ont donné des résultats comparables à ceux relevés dans l'exemple 1. 5 EXEMPLE 4. On a opéré comme dans l'exemple 2, en modifiant le prédépôt de palladium nickel. Pour cela le substrat AM1 a été préalablement revêtu d'un prédépôt de palladium-nickel comme10 dans l'exemple 2, mais d'une épaisseur d'environ 15 Mm. On a ensuite déposé 2gm de chrome électrolytique à partir d'un bain de chrome dur classique. Ce dépôt de chrome peut constituer une source de métal promoteur de la variété allotropique a de l'alumine. L'ensemble a été ensuite recuit15 sous une pression d'air inférieure à 10-5 Torr pendant 2 heures à 850 C et aluminisé comme dans l'exemple 1. A l'issue de cette opération l'échantillon présentait une surface saine et de couleur rose satinée. Une coupe métallographique pratiquée perpendiculairement à la surface montre que le20 revêtement obtenu est épais d'environ 60 gm, biphasé et qu'il présente une structure divisée en trois zones d'épaisseur inégale. La première zone située au sommet du revêtement est épaisse d'environ 30 Mm et présente un gradient négatif de concentration en palladium (du sommet du revêtement vers le substrat). La composition de cette zone peut s'écrire B-(Nix, Pdlx)Al, avec 0,4 prédépôt modificateur. Les mesures de microdureté effectuées sur ce revêtement ont montré qu'elles étaient équivalentes à celles d'un revêtement d'aluminiure simple modifié par le chrome (460 Hv50). Des 5 tests d'oxydation à haute température, de corrosion à chaud et d'oxydation isotherme à 1100 C ont donné des résultats comparables à ceux relevés dans l'exemple 1, voire supérieurs dans le cas de la corrosion à chaud. EXEMPLE 5.10 On a opéré comme dans l'exemple 1, en omettant le prédépôt de palladium-nickel. A la suite de l'opération d'aluminisation, le substrat AM1 présentait une couleur bleu satinée, caractéristique de l'aluminisation en caisse. Après des pré- traitements convenables et bien connus de l'homme de l'art,15 le substrat aluminisé a été revêtu par un dépôt de 10 gm d'épaisseur environ d'alliage Pd-Ni 80-20 (pourcentages massiques), déposé par voie électrolytique. A l'issue de cette opération l'échantillon présentait une surface saine et de couleur rose satiné. Une coupe20 métallographique pratiquée perpendiculairement à la surface montre que le revêtement obtenu est épais d'environ 50 Mm, monophasé et qu'il présente une structure divisée en trois zones d'épaisseur inégale. La première zone située au sommet du revêtement est épaisse d'environ 25 pm et présente un25 gradient négatif de concentration en palladium. La composition de cette zone peut s'écrire B-(Nix, Pdlx)Al, avec 0,4 x 0,9. La seconde zone, épaisse d'environ 15 pm, est composée de B-NiAl contenant un peu de palladium en solution solide. Enfin, la troisième zone, épaisse de 10 Dm30 environ, est caractéristique des revêtements obtenus par diffusion. Des mesures de microdureté effectuées sur ce revêtement ont montré qu'elles étaient équivalentes à celles d'un revêtement35 d'aluminiure simple. Des tests d'oxydation à haute température, de corrosion à chaud et d'oxydation isotherme à 1100 C ont donné des résultats comparables à ceux relevés 19 2745590 dans l'exemple 1. EXEMPLE 6. On a opéré comme dans l'exemple 5, en remplaçant l'opération 5 d'aluminisation basse activité en caisse par une aluminisation phase vapeur SNECMA connue sous le nom de APVS, telle que décrite dans l'exemple 2. A l'issue de l'ensemble de ces opérations, la microstructure, ainsi que les résultats de mesures de dureté et de résistance à l'oxydation haute10 température et la corrosion à chaud étaient tout à fait semblables à ce qui est décrit dans l'exemple 5. Cependant, il est à noter que, tout comme dans le revêtement décrit dans l'exemple 2, la rugosité d'un tel revêtement est exceptionnellement faible (Ra est de l'ordre de 1 pm), ce15 qui, augmenté de ses propriétés intéressantes vis à vis de la corrosion à chaud, le rend particulièrement apte à devenir une sous-couche de barrière thermique particulièrement performante. EXEMPLE 7. On a opéré comme dans l'exemple 6, en remplaçant 1'APVS simple par une APVS modifiée par une chromisation ménagée préalable. Cette opération est couramment effectuée par le demandeur sous le nom de ClA et constitue une autre façon25 d'apporter dans la sous-couche du chrome promoteur de la formation de la variété allotropique a de l'alumine. A l'issue de l'ensemble des traitements mis en oeuvre, l'échantillon présentait une surface saine et de couleur rose brillante caractéristique des revêtements d'aluminiure30 modifiés par le palladium. Les microstructures obtenues sont très similaires à celles décrites dans 1 'exemple 4. Des mesures de microdureté effectuées sur ce revêtement ont montré qu'elles étaient équivalentes à celles obtenues sur un revêtement d'aluminiure simple. Des tests d'oxydation à haute35 température, de corrosion à chaud et d'oxydation isotherme à 1100 C ont donné des résultats comparables à ceux relevés dans l'exemple 1. 2745590 Il est à noter que la rugosité d'un tel revêtement est exceptionnellement faible (Ra est de l'ordre de 1 Hm), ce qui, augmenté de ses propriétés intéressantes vis à vis de la corrosion à chaud, le rend particulièrement apte à devenir 5 une sous-couche de barrière thermique performante. Pour chacun des exemples 1 à 7, des essais similaires ont été réalisés en remplaçant l'AM1 par d'autres superalliages base nickel tels que l'IN100, 1'AM3, le DS200, le PD21, le C102310 et le N5 (la composition de tous ces alliages est rappelée dans le tableau 1). Pour chaque essai, les microstructures et duretés obtenues sont très similaires à celles décrites dans les exemples 1 à 7 correspondants réalisés avec le substrat AM1. Les résultats en oxydation à haute température cyclée15 et en corrosion à chaud ou en oxydation isotherme sont comparables à ceux obtenus avec un revêtement d'aluminiure de nickel modifié par un prédépôt de platine sur un substrat équivalent. Les exemples 8 à 11 décrits ci-après sont des illustrations de revêtement céramique de type barrière thermique comportant une sous-couche décrite dans les exemples 1 à 7 précédents. EXEMPLE 8. Des revêtements d'aluminiure modifiés par le palladium ont été déposés selon le procédé décrit dans l'exemple 1 sur des disques en alliage N5 de diamètre 25mm et d'épaisseur 6mm. L'alliage N5, dont la composition est rappelée dans le tableau i représenté sur la figure 1, est un superalliage30 monocristallin utilisé dans la fabrication d'aubes et de distributeurs de turbine. Sur une face de ces disques, il a ensuite été déposé un revêtement de barrière thermique en zircone yttriée (ZrO2- 6 à 8% massique d'Y203) d'épaisseur sensiblement égale à 125 um. Ce revêtement a été déposé par35 évaporation sous bombardement électronique, à une température voisine de 850 C, par une technique décrite par exemple dans le brevet américain US 5 087 477. En parallèle, ce revêtement céramique a également été déposé sur des disques, de même alliage, ayant été revêtus au préalable, soit d'une sous-couche en alliage MCrAlY déposée par projection plasma sous pression réduite, soit d'une sous-couche en alliage 5MCrAlY réalisée par évaporation sous bombardement électronique (EBPVD), ces deux sous-couches correspondant à l'état de l'art cité dans les brevets US 4 321 311 et US 4 401 697. Des échantillons de même nature ont enfin été réalisés avec des sous- couches en aluminiure simple NiAl et en aluminiure modifié par le platine, tel que décrit par exemple dans le brevet américain US 5 238 752. Ces échantillons ont été soumis à un test de cyclage oxydant en four. Pour cela ils ont été introduits dans un four15 préalablement chauffé à la température de 1135 C sous air de laboratoire; cette température a été atteinte par les échantillons en 10 minutes environ. Ils ont été maintenus une heure à cette température, puis sortis du four et refroidis par convection forcée d'air de façon à porter leur20 température de surface à 200 C en 4 minutes environ, créant ainsi un choc thermique. Ils ont ensuite été réintroduits pour un nouveau cycle. Les échantillons ont été ainsi cycles jusqu'à écaillage de 10 % environ de la surface recouverte de barrière thermique.25 Les nombres de cycles avant écaillage pour les différents types d'échantillons sont reproduits dans le tableau 3 représenté sur la figure 3. Il apparaît dans ce test que la sous-couche modifiée par le30 palladium selon l'invention confère au revêtement de barrière thermique une résistance à l'écaillage très supérieure à celle des sous-couches classiques et comparable à celle de la sous- couche d'aluminiure modifiée par le platine selon l'état de l'art antérieur, pour un coût de réalisation bien moindre.35 EXEMPLE 9. Des échantillons identiques à ceux décrits dans l'exemple 8 22 2745590 ont été soumis à une expérience de cyclage en four identique à celle décrite dans l'exemple 8 sauf concernant la température d'essai de 1100 C et la durée des cycles utilisant des paliers en température de 24 heures. 5 Les nombres de cycles avant écaillage pour les différents types d'échantillons sont reproduits dans le tableau 4 représenté sur la figure 4. Il apparait encore dans ce test que la sous-couche modifiée par le palladium selon l'invention confère au revêtement de barrière thermique une résistance à l'écaillage très intéressante. EXEMPLE 10. Des échantillons identiques à ceux décrits dans l'exemple 8 ont été soumis à une expérience de cyclage oxydant, généré par l'exposition à une flamme d'oxypropane portant la surface des échantillons à 1135 C en 10 à 20 secondes. Les20 échantillons sont restés 6 minutes à cette température puis ont été refroidis très rapidement. Ce type de test crée des chocs thermiques très sévères au niveau du revêtement de barrière thermique. Le nombre de cycles à l'écaillage lors de ce test est reporté dans le tableau 5 représenté sur la25 figure 5. Il apparaît encore dans ce test que la sous-couche selon l'invention confère au revêtement de barrière thermique une résistance à l'écaillage très intéressante.30 EXEMPLE 11. Des échantillons selon l'exemple 8 ont été fabriqués avec comme substrat des alliages différents tels que les superalliages IN100 et AM1. Ils ont été testés selon les35 trois modalités de test décrites respectivement dans les exemples 8, 9, 10. Dans tous les cas, il apparaît que la durée de vie des revêtements de barrière thermique obtenue avec une sous-couche selon l'invention est très supérieure à celle obtenue avec des sous-couches de type MCrAlY ou aluminiures simples. L'invention n'est pas limitée aux exemples de réalisation précisément décrits. En particulier, l'épaisseur de la sous- couche peut être différente de celle choisie dans les exemples, mais comprise préférentiellement entre 10 pm et 500 Nm.10 Les quantités de métal de la mine du platine et de métal promoteur de la formation d'une couche d'oxyde constitué de la variété allotropique a de l'alumine peuvent être différentes de celles choisies dans les exemples.15 L'invention n'est pas limitée à l'utilisation du palladium comme métal de la mine du platine mais elle s'étend à l'ensemble des métaux de la mine du platine tels que notamment le platine lui-même et le ruthénium ainsi qu'aux combinaisons de ces métaux. De même l'invention n'est pas20 limitée à l'utilisation du chrome comme métal promoteur de la formation de la variété allotropique a de l'alumine, mais s'étend aussi à l'utilisation du manganèse, du fer et aux combinaisons de ces métaux. REVENDICATIONS 1. Revêtement de barrière thermique pour substrat en superalliage comportant un revêtement céramique et une sous- couche interposée entre le substrat et la céramique, caractérisé en ce que la sous-couche est composée d'un aluminiure de nickel et/ou de cobalt contenant au moins un métal de la mine du platine et au moins un métal promoteur de la formation d'une couche d'oxyde constitué de la variété10 allotropique a de l'alumine. 2. Revêtement de barrière thermique selon la revendication 1, caractérisé en ce que le métal de la mine du platine est choisi dans le groupe constitué du platine lui-même, du15 palladium, du ruthénium, et des combinaisons de ces métaux. 3. Revêtement de barrière thermique, selon la revendication 1, caractérisé en ce que le métal de la mine du platine est le palladium et en ce que la quantité de palladium dans la sous-couche est en proportion comprise entre 3% et 40% en moles. 4. Revêtement de barrière thermique selon la revendication 1, caractérisé en ce que le métal promoteur de la formation de la variété allotropique a de l'alumine est choisi dans le groupe constitué du chrome, du fer, du manganèse, et des combinaisons de ces métaux. 5. Revêtement de barrière thermique selon la revendication 4, caractérisé en ce que la quantité de métal promoteur de la formation de la variété allotropique a de l'alumine dans la sous-couche est en proportion comprise entre 0,1 % et 10 % en masse. 6. Revêtement de barrière thermique selon l'une quelconque des revendications 1 à 5, caractérisé en ce que l'épaisseur de la sous-couche est comprise entre 10 gm et 500 Am. 2745590 7. Revêtement de barrière thermique selon la revendication 1, caractérisé en ce que la céramique est de structure colonnaire et à base de zircone. 5 8. Revêtement de barrière thermique selon la revendication 7, caractérisé en ce que la zircone est stabilisée par de l'oxyde d'yttrium. 9. Revêtement de barrière thermique selon l'une quelconque des revendications 1,7 et 8, caractérisé en ce que l'épaisseur de la céramique est comprise entre 20 gm et 600 gm. 10. Pièce métallique en superalliage comportant un revêtement de barrière thermique selon l'une quelconque des revendications 1 à 9.